(57)【特許請求の範囲】
【請求項１】
下記構造式（１）【化１】
0005939450.tif 000010
（式中、Ｒ１はアルキル基、アルコキシ基又はアリール基であり、Ｒ２は水素原子、アルキル基又はアリール基であり、ｍは１〜３の整数、ｎは２〜１５の整数である。ｍが２以上の場合、複数のＲ１はそれぞれ同一でも良いし異なっていても良い。）で表される分子構造を有する化合物（Ａ）を含有することを特徴とするフェノール性水酸基含有樹脂。
【請求項２】
前記ｎが４〜６の整数である請求項１記載のフェノール性水酸基含有樹脂。
【請求項３】
下記構造式（１−１）【化２】
0005939450.tif 000011
（式中、Ｒ１はアルキル基、アルコキシ基又はアリール基であり、Ｒ２は水素原子、アルキル基又はアリール基であり、ｎは２〜１０の整数である。）で表される分子構造を有する化合物（Ａ−１）を含有することを特徴とする請求項１記載のフェノール性水酸基含有樹脂。
【請求項４】
下記構造式（２）【化４】
0005939450.tif 000012
（式中、Ｒ１はアルキル基、アルコキシ基又はアリール基であり、ｍは１〜３の整数である。）で表される置換フェノールとパラアルデヒドとを、有機溶媒中、酸触媒の存在下で反応させることを特徴とするフェノール性水酸基含有樹脂の製造方法。
【請求項５】
請求項１〜３の何れか一つに記載のフェノール性水酸基含有樹脂と感光剤とを含有する感光性組成物。
【請求項６】
請求項５記載の感光性組成物からなるレジスト用組成物。
【請求項７】
請求項５記載の感光性組成物からなる塗膜。
【請求項８】
請求項１〜３の何れか一つに記載のフェノール性水酸基含有樹脂と硬化剤とを含有する硬化性組成物。
【請求項９】
請求項８記載の硬化性組成物を硬化させてなる硬化物。
【請求項１０】
請求項９記載の硬化性組成物を硬化させてなるレジスト下層膜。
【発明の詳細な説明】
【技術分野】
【０００１】
本発明は、アルカリ現像性に優れ、得られる硬化物において高い耐熱性を発現させることのできるフェノール性水酸基含有樹脂、その製造方法、感光性組成物、レジスト材料、塗膜、硬化性組成物とその硬化物、及びレジスト下層膜に関する。
【背景技術】
【０００２】
フェノール性水酸基含有樹脂は、接着剤、成形材料、塗料、フォトレジスト材料、エポキシ樹脂原料、エポキシ樹脂用硬化剤等に用いられている他、得られる硬化物において耐熱性や耐湿性などに優れることから、フェノール性水酸基含有樹脂自体を主剤とする硬化性樹脂組成物として、或いは、エポキシ樹脂等の硬化剤として、半導体封止材やプリント配線板用絶縁材料等の電気・電子分野で幅広く用いられている。【０００３】
このうち、半導体レジスト材料の分野では、得られる硬化物が高い耐熱性を発現することからクレゾールノボラック樹脂が好ましく利用されている（特許文献１参照）。しかしながら、特許文献１に記載されたクレゾールとホルマリンとを酸性触媒の存在下で反応させて得られる従来のノボラック樹脂は、耐熱性に優れる反面、アルカリ現像性が十分ではないものであった。【０００４】
この他、カリックスアレーン構造と呼ばれる筒状構造を有する化合物は、ガラス転移温度や融点が高く熱安定性に優れる点で、各種電気・電子材料への応用が期待されている。例えば、１−ナフトールとホルムアルデヒドとを、両者のモル比［１−ナフトール/ホルムアルデヒド］が１．０以下となる割合で、水酸化ナトリウム等の塩基性触媒条件下で反応させて得られる１−ナフトール型カリックス［４］アレーン化合物が知られている（特許文献2参照）。しかしながら、特許文献２に記載された１−ナフトール型カリックス（４）アレーン化合物は汎用有機溶剤への溶解性が十分ではなく、接着剤や塗料、フォトレジスト、プリント配線基板用途への応用が難しいものであった。
【先行技術文献】
【特許文献】
【０００５】
【特許文献１】特開２０１３−１９５４９７号公報
【特許文献２】特開２０１２−１６２４７４号公報
【発明の概要】
【発明が解決しようとする課題】
【０００６】
したがって、本発明が解決しようとする課題は、アルカリ現像性に優れ、得られる硬化物において高い耐熱性を発現させることのできるフェノール性水酸基含有樹脂、その製造方法、感光性組成物、レジスト材料、塗膜、硬化性組成物とその硬化物、及びレジスト下層膜を提供することにある。
【課題を解決するための手段】
【０００７】
本発明者は上記課題を解決すべく鋭意研究を重ねた結果、アルキル基又はアリール基含有フェノールとパラアルデヒドからなるカリックスアレーン化合物はレジスト材料として用いた場合、アルカリ現像性に優れ、得られる硬化物において高い耐熱性を発現させることを見出し、本発明を完成するに至った。【０００８】
即ち、本発明は、記構造式（１）【０００９】
【化１】
0005939450.tif 000002
（式中、Ｒ１はアルキル基、アルコキシ基又はアリール基であり、Ｒ２は水素原子、アルキル基又はアリール基であり、ｍは１〜３の整数、ｎは２〜１５の整数である。ｍが２以上の場合、複数のＲ１はそれぞれ同一でも良いし異なっていても良い。）
で表される分子構造を有する化合物（Ａ）を含有することを特徴とするフェノール性水酸基含有樹脂に関する。【００１０】
本発明は更に、下記構造式（２）【００１１】
【化２】
0005939450.tif 000003
（式中、Ｒ１はアルキル基、アルコキシ基又はアリール基であり、ｍは１〜３の整数である。）
で表される置換フェノールとパラアルデヒドとを、有機溶媒中、酸触媒の存在下で反応させることを特徴とするフェノール性水酸基含有樹脂の製造方法に関する。【００１２】
本発明は更に、前記フェノール性水酸基含有樹脂と感光剤とを含有する感光性組成物に関する。【００１３】
本発明は更に、前記感光性組成物からなるレジスト用組成物に関する。【００１４】
本発明は更に、前記感光性組成物からなる塗膜に関する。【００１５】
本発明は更に、前記フェノール性水酸基含有樹脂と硬化剤とを含有する硬化性組成物に関する。【００１６】
本発明は更に、前記硬化性組成物を硬化させてなる硬化物に関する。【００１７】
本発明は更に、前記硬化性組成物を硬化させてなるレジスト下層膜に関する。
【発明の効果】
【００１８】
本発明によれば、アルカリ現像性に優れ、得られる硬化物において高い耐熱性を発現させることのできるフェノール性水酸基含有樹脂、その製造方法、感光性組成物、レジスト材料、及び塗膜を提供することができる。
【図面の簡単な説明】
【００１９】
【図１】図１は実施例１で得られたフェノール性水酸基含有樹脂（１）のＧＰＣチャートである。
【図２】図２は実施例１で得られたフェノール性水酸基含有樹脂（１）のＭＳスペクトルである。
【図３】図３は実施例２で得られたフェノール性水酸基含有樹脂（２）のＧＰＣチャートである。
【発明を実施するための形態】
【００２０】
本発明のフェノール性水酸基含有樹脂は、下記構造式（１）
【００２１】
【化３】
0005939450.tif 000004
（式中、Ｒ１はアルキル基、アルコキシ基又はアリール基であり、Ｒ２は水素原子、アルキル基又はアリール基であり、ｍは１〜３の整数、ｎは２〜１５の整数である。ｍが２以上の場合、複数のＲ１はそれぞれ同一でも良いし異なっていても良い。）
で表される分子構造を有する化合物（Ａ）を含有することを特徴とする。
【００２２】
従来からレジスト材料として広く用いられてきたクレゾールノボラック樹脂は、得られる硬化物において高い耐熱性を発現する反面、アルカリ現像性が十分ではなかった。そこで、アルカリ現像性を向上させる手段としてクレゾールノボラック樹脂の分子量を低めに調整する方法が挙げられるが、上記方法では低分子量化に伴って得られる硬化物の耐熱性は低下するため、アルカリ現像性に優れ、得られる硬化物において高い耐熱性を発現する樹脂を得ることは困難であった。
【００２３】
これに対し前記構造式（１）で表される分子構造を有する化合物（Ａ）は、カリックスアレーン型の筒状構造を有することにより、従来のクレゾールノボラック樹脂と比較して低分子量でありながら、得られる硬化物において高い耐熱性を発現させることができる。従って、これを含有する本発明のフェノール性水酸基含有樹脂は、アルカリ現像性に優れ、得られる硬化物において高い耐熱性を発現させることができる。
【００２４】
また、従来知られているナフトール型のカリックスアレーン型化合物は、ガラス転移温度や融点が高く熱安定性に優れる反面、汎用有機溶剤や他の樹脂成分、添加剤等との相溶性が十分ではないものであった。これに対して前記化合物（Ａ）は、ナフトール構造に替えて、アルキル基、アルコキシ基又はアリール基を有するフェノール由来の構造部位を有することにより、カリックスアレーン型化合物の特徴である耐熱性の高さを維持しつつ、高い溶剤溶解性を発現しうるものである。
【００２５】
前記構造式（１）中のＲ１はアルキル基、アルコキシ基又はアリール基であり、アルキル基としてはメチル基、エチル基、プロピル基、ブチル基、ペンチル基、へキシル基、シクロへキシル基等が、アルコキシ基としてはメトキシ基、エトキシ基、プロピルオキシ基、ブトキシ基等が、アリール基としては、フェニル基、ヒドロキシフェニル基、ジヒドロキシフェニル基、ヒドロキシアルコキシフェニル基、アルコキシフェニル基、トリル基、キシリル基、ナフチル基、ヒドロキシナフチル基、ジヒドロキシナフチル基等が挙げられる。前記構造式（１）中のｍが２以上の場合、複数のＲ１はそれぞれ同一でも良いし異なっていても良い。中でも、アルカリ現像性に優れるフェノール性水酸基含有樹脂を得られることからアルキル基が好ましく、メチル基、エチル基、プロピル基、ブチル基等の炭素原子数が１〜４のアルキル基がより好ましく、メチル基が特に好ましい。
【００２６】
前記構造式（１）中のｍの値は１〜３の整数である。中でも、アルカリ現像性に優れ、硬化物において高い耐熱性を発現するフェノール性水酸基含有樹脂となるからｍは１であることが好ましい。
【００２７】
前記構造式（１）中のｍの値が１の場合、前記構造式（１）中のフェノール性水酸基が結合する芳香族炭素原子と、置換基Ｒ１が結合する芳香族炭素原子との位置は、反応性に優れることからメタ位であることが好ましい。従って、前記構造式（１）で表される本発明のフェノール性水酸基含有樹脂は、下記構造式（１−１）
【００２８】
【化４】
0005939450.tif 000005
（式中、Ｒ１はアルキル基又はアリール基であり、Ｒ２は水素原子、アルキル基又はアリール基であり、ｎは２〜１５の整数である。）
で表される分子構造を有する化合物（Ａ−１）を含有することが好ましい。
【００２９】
前記構造式（１）中のＲ２は水素原子、アルキル基又はアリール基であり、アルキル基としてはメチル基、エチル基、プロピル基、ブチル基、ペンチル基、へキシル基、シクロへキシル基等が、アリール基としては、フェニル基、ヒドロキシフェニル基、ジヒドロキシフェニル基、ヒドロキシアルコキシフェニル基、アルコキシフェニル基、トリル基、キシリル基、ナフチル基、ヒドロキシナフチル基、ジヒドロキシナフチル基等が挙げられる。中でも、アルカリ現像性に優れ、得られる硬化物において高い耐熱性を発現するフェノール性水酸基含有樹脂となることからアルキル基であることが好ましく、メチル基であることがより好ましい。
【００３０】
本発明のフェノール性水酸基含有樹脂は、具体的には、下記構造式（２）
【００３１】
【化５】
0005939450.tif 000006
（式中、Ｒ１はアルキル基、アルコキシ基又はアリール基であり、ｍは１〜３の整数である。）
で表される置換フェノールとパラアルデヒドとを、有機溶媒中、酸触媒の存在下で反応させる方法により製造することができる。すなわち、本発明の製造方法は、置換フェノールとして上記構造式（２）で表される置換フェノールを用い、アルデヒド化合物としてアセトアルデヒドの環状３量体であるパラアルデヒドを用いて、有機溶媒中、酸触媒の存在下で反応させることを特徴としており、これにより、カリックスアレーン型の前記フェノール性水酸基含有樹脂を効率的に製造することが出来るものである。
【００３２】
本発明の製造方法で用いる置換フェノールは、下記構造式（２）
【００３３】
【化６】
0005939450.tif 000007
（式中、Ｒ１はアルキル基、アルコキシ基又はアリール基であり、ｍは１〜３の整数である。）
で表される化合物であり、式中のＲ１はアルキル基、アルコキシ基又はアリール基である。これらの具体例としては、メチル基、エチル基、プロピル基、ブチル基、ペンチル基、へキシル基、シクロへキシル基等のアルキル基；メトキシ基、エトキシ基、プロピルオキシ基、ブトキシ基等のアルコキシ基、フェニル基、ヒドロキシフェニル基、ジヒドロキシフェニル基、ヒドロキシアルコキシフェニル基、アルコキシフェニル基、トリル基、キシリル基、ナフチル基、ヒドロキシナフチル基、ジヒドロキシナフチル基等のアリール基が挙げられる。
【００３４】
このような置換フェノールの具体例としては、クレゾール、キシレノール、トリメチルフェノール、エチルフェノール、プロピルフェノール、ブチルフェノール等のアルキル置換フェノール；メトキシフェノール、エトキシフェノール、プロポキシフェノール、ブトキシフェノール等のアルコキシ置換フェノール；フェニルフェノール、ナフチルフェノール等のアリール置換フェノール等が挙げられる。前記構造式（２）で表される置換フェノールはそれぞれ単独で用いても良いし、２種類以上を併用しても良い。
【００３５】
中でも、中でも、アルカリ現像性に優れるフェノール性水酸基含有樹脂を得られることからＲ１がアルキル基であるものが好ましく、メチル基、エチル基、プロピル基、ブチル基等の炭素原子数が１〜４のアルキル基がより好ましく、メチル基が特に好ましい。
【００３６】
また、前記構造式（２）中のｍの値は１〜３の整数である。中でも、アルカリ現像性に優れ、得られる硬化物において高い耐熱性を発現するフェノール性水酸基含有樹脂を得られることからｍは１であることが好ましい。
【００３７】
したがって、前記構造式（２）で表される置換フェノールはＲ１がメチル基でありｍが１であるクレゾールが好ましく、反応性に優れることからメタクレゾールであることが特に好ましい。
【００３８】
本発明の製造方法では、前述の通りアルデヒド化合物としてアセトアルデヒドの環状３量体であるパラアルデヒド或いは環状４量体であるメタアルデヒドを用いる。前記置換フェノールとアセトアルデヒドとの反応割合は、前記構造式（１）で表されるカリックスアレーン型のフェノール性水酸基含有樹脂が効率的に生成することから、前記置換フェノール１モルに対し、アセトアルデヒドが０．６〜１．５モルの範囲であることが好ましい。
【００３９】
本発明で用いる有機溶媒としては、酢酸エチル、酢酸メチル、酢酸ブチル、乳酸メチル、乳酸エチル、乳酸ブチル等のエステル類、アセトン、メチルエチルケトン、メチルイソブチルケトン、ジアセトンアルコール、シクロヘキサン等のケトン類、メタノール、エタノール、ｎ−プロパノール、イソプロパノール、n-ブタノール、イソブタノール、ｔ−ブタノール、エチルヘキノール等のアルコール類、ジメチルエーテル、ジエチルエーテル、イソプロピルエーテル、メチルセロソルブ、セロソルブ、ブチルセロソルブ、ＴＨＦ、ジオキサン、ブチルカルビトール等のエーテル類、メトキシエタノール、エトキシエタノール、ブトキシエタノール等のアルコールエーテル類が挙げられる。これらはそれぞれ単独で用いても良いし、２種類以上を併用しても良い。なお、上記有機溶媒の中でも、アルカリ現像性に優れ、得られる硬化物において高い耐熱性を発現するフェノール性水酸基含有樹が得られるという観点から、有機溶媒としてアルコール類、またはアルコールエーテル類を用いることが好ましい。
【００４０】
前記有機溶媒の使用量は、本発明のフェノール性水酸基含有樹脂が効率的に生成することから、前記置換フェノールとパラアルデヒドとの合計１００質量部に対し、１００〜４００質量部の範囲で用いることが好ましい。
【００４１】
本発明の製造方法で用いる酸触媒は、例えば、塩酸、硫酸、リン酸などの無機酸、メタンスルホン酸、パラトルエンスルホン酸、シュウ酸などの有機酸、三フッ化ホウ素、無水塩化アルミニウム、塩化亜鉛などのルイス酸などが挙げられる。これらはそれぞれ単独で用いても良いし、２種類以上を併用しても良い。中でも、触媒能が高く本発明のフェノール性水酸基含有樹脂が効率的に生成することから有機酸が好ましい。また、前記酸触媒の使用量は、十分な触媒活性が得られることから、前記置換フェノールとパラアルデヒドとの合計１００質量部に対し、１〜１００質量部の範囲であることが好ましい。
【００４２】
前記置換フェノールとパラアルデヒドとの反応は、例えば、８０〜１２０℃の温度条件下で８〜１５時間程度反応させることにより行われる。反応終了後は、生成するフェノール性水酸基含有樹脂の良溶媒である有機溶媒を反応系中に加え、水で分液洗浄した後、用いた有機溶媒を加熱減圧条件下で留去するなどし、本発明のフェノール性水酸基含有樹脂を得ることが出来る。
【００４３】
このようにして得られる本発明のフェノール性水酸基含有樹脂の重量平均分子量（Ｍｗ）は、アルカリ現像性に優れ、得られる硬化物において高い耐熱性を発現させることができるという観点から、１，０００〜２５，０００の範囲であることが好ましい。中でも、一般的なレジスト膜に用いる場合には１，０００〜１０，０００の範囲であることが好ましく、下層膜等のより高度な耐熱性が必要となる用途に用いる場合には８，０００〜２５，０００の範囲であることが好ましい。
【００４４】
また、本発明のフェノール性水酸基含有樹脂は、現像性と耐熱性とのバランスに優れることから、前記構造式（１）のうちｎの値が４であるものを５〜５０％以上有することが好ましい。
【００４５】
なお、本発明においてフェノール性水酸基含有樹脂の重量平均分子量（Ｍｗ）は、下記条件のＧＰＣにて測定される値である。また、フェノール性水酸基含有樹脂中の各成分の含有量は、下記条件で測定されるＧＰＣチャート図の面積比から計算されるものである。
【００４６】
＜ＧＰＣの測定条件＞
測定装置：東ソー株式会社製「ＨＬＣ−８２２０  ＧＰＣ」、
カラム：東ソー株式会社製ガードカラム「ＨＨＲ−Ｈ」（６．０ｍｍＩ．Ｄ．×４ｃｍ）
＋東ソー株式会社製「ＴＳＫ−ＧＥＬ  ＧＭＨＨＲ−Ｎ」（７．８ｍｍＩ．Ｄ．×３０ｃｍ）
＋東ソー株式会社製「ＴＳＫ−ＧＥＬ  ＧＭＨＨＲ−Ｎ」（７．８ｍｍＩ．Ｄ．×３０ｃｍ）
＋東ソー株式会社製「ＴＳＫ−ＧＥＬ  ＧＭＨＨＲ−Ｎ」（７．８ｍｍＩ．Ｄ．×３０ｃｍ）
＋東ソー株式会社製「ＴＳＫ−ＧＥＬ  ＧＭＨＨＲ−Ｎ」（７．８ｍｍＩ．Ｄ．×３０ｃｍ）
検出器：ＥＬＳＤ（オルテックジャパン株式会社製「ＥＬＳＤ２０００」）
データ処理：東ソー株式会社製「ＧＰＣ−８０２０モデルＩＩデータ解析バージョン４．３０」
測定条件：カラム温度    ４０℃
展開溶媒      テトラヒドロフラン（ＴＨＦ）
流速          １．０ｍｌ／分
試料：樹脂固形分換算で１．０質量％のテトラヒドロフラン溶液をマイクロフィルターでろ過したもの（５μｌ）。
標準試料：前記「ＧＰＣ−８０２０モデルＩＩデータ解析バージョン４．３０」の測定マニュアルに準拠して、分子量が既知の下記の単分散ポリスチレンを用いた。
【００４７】
（単分散ポリスチレン）
東ソー株式会社製「Ａ−５００」
東ソー株式会社製「Ａ−１０００」
東ソー株式会社製「Ａ-２５００」
東ソー株式会社製「Ａ−５０００」
東ソー株式会社製「Ｆ−１」
東ソー株式会社製「Ｆ−２」
東ソー株式会社製「Ｆ−４」
東ソー株式会社製「Ｆ−１０」
東ソー株式会社製「Ｆ−２０」
東ソー株式会社製「Ｆ−４０」
東ソー株式会社製「Ｆ−８０」
東ソー株式会社製「Ｆ−１２８」
東ソー株式会社製「Ｆ−２８８」
東ソー株式会社製「Ｆ−５５０」
【００４８】
また、本発明のフェノール性水酸基含有樹脂中に残存する置換フェノールの含有量は、得られる硬化物において高い耐熱性を発現するという点から０．５％未満であることが好ましい。なお、本発明においてフェノール性水酸基含有樹脂中に残存する置換フェノールの含有量は、前記条件にて測定されたＧＰＣチャート図から算出される値であり、フェノール性水酸基含有樹脂全体のピーク面積に対する置換フェノール由来のピーク面積の比である。
【００４９】
本発明の感光性組成物は、前記フェノール性水酸基含有樹脂と感光剤とを必須の成分として含有する。
【００５０】
本発明で用いる前記感光剤は、例えば、キノンジアジド基を有する化合物が挙げられる。キノンジアジド基を有する化合物の具体例としては、例えば、芳香族（ポリ）ヒドロキシ化合物と、ナフトキノン−１，２−ジアジド−５−スルホン酸、ナフトキノン−１，２−ジアジド−４−スルホン酸、オルトアントラキノンジアジドスルホン酸等のキノンジアジド基を有するスルホン酸との完全エステル化合物、部分エステル化合物、アミド化物又は部分アミド化物などが挙げられる。
【００５１】
ここで用いる前記芳香族（ポリ）ヒドロキシ化合物は、例えば、２，３，４−トリヒドロキシベンゾフェノン、２，４，４’−トリヒドロキシベンゾフェノン、２，４，６−トリヒドロキシベンゾフェノン、２，３，６−トリヒドロキシベンゾフェノン、２，３，４−トリヒドロキシ−２’−メチルベンゾフェノン、２，３，４，４’−テトラヒドロキシベンゾフェノン、２，２’，４，４’−テトラヒドロキシベンゾフェノン、２，３’，４，４’，６−ペンタヒドロキシベンゾフェノン、２，２’，３，４，４’−ペンタヒドロキシベンゾフェノン、２，２’，３，４，５−ペンタヒドロキシベンゾフェノン、２，３’，４，４’，５’，６−ヘキサヒドロキシベンゾフェノン、２，３，３’，４，４’，５’−ヘキサヒドロキシベンゾフェノン等のポリヒドロキシベンゾフェノン化合物；
【００５２】
ビス（２，４−ジヒドロキシフェニル）メタン、ビス（２，３，４−トリヒドロキシフェニル）メタン、２−（４−ヒドロキシフェニル）−２−（４’−ヒドロキシフェニル）プロパン、２−（２，４−ジヒドロキシフェニル）−２−（２’，４’−ジヒドロキシフェニル）プロパン、２−（２，３，４−トリヒドロキシフェニル）−２−（２’，３’，４’−トリヒドロキシフェニル）プロパン、４，４’−｛１−［４−〔２−（４−ヒドロキシフェニル）−２−プロピル〕フェニル］エチリデン｝ビスフェノール，３，３’−ジメチル−｛１−［４−〔２−（３−メチル−４−ヒドロキシフェニル）−２−プロピル〕フェニル］エチリデン｝ビスフェノール等のビス［（ポリ）ヒドロキシフェニル］アルカン化合物；
【００５３】
トリス（４−ヒドロキシフェニル）メタン、ビス（４−ヒドロキシ−３、５−ジメチルフェニル）−４−ヒドロキシフェニルメタン、ビス（４−ヒドロキシ−２，５−ジメチルフェニル）−４−ヒドロキシフェニルメタン、ビス（４−ヒドロキシ−３，５−ジメチルフェニル）−２−ヒドロキシフェニルメタン、ビス（４−ヒドロキシ−２，５−ジメチルフェニル）−２−ヒドロキシフェニルメタン、ビス（４−ヒドロキシ−２，５−ジメチルフェニル）−３，４−ジヒドロキシフェニルメタン、ビス（４−ヒドロキシ−３，５−ジメチルフェニル）−３，４−ジヒドロキシフェニルメタン等のトリス（ヒドロキシフェニル）メタン化合物又はそのメチル置換体；
【００５４】
ビス（３−シクロヘキシル−４−ヒドロキシフェニル）−３−ヒドロキシフェニルメタン，ビス（３−シクロヘキシル−４−ヒドロキシフェニル）−２−ヒドロキシフェニルメタン，ビス（３−シクロヘキシル−４−ヒドロキシフェニル）−４−ヒドロキシフェニルメタン，ビス（５−シクロヘキシル−４−ヒドロキシ−２−メチルフェニル）−２−ヒドロキシフェニルメタン，ビス（５−シクロヘキシル−４−ヒドロキシ−２−メチルフェニル）−３−ヒドロキシフェニルメタン、ビス（５−シクロヘキシル−４−ヒドロキシ−２−メチルフェニル）−４−ヒドロキシフェニルメタン、ビス（３−シクロヘキシル−２−ヒドロキシフェニル）−３−ヒドロキシフェニルメタン、ビス（５−シクロヘキシル−４−ヒドロキシ−３−メチルフェニル）−４−ヒドロキシフェニルメタン、ビス（５−シクロヘキシル−４−ヒドロキシ−３−メチルフェニル）−３−ヒドロキシフェニルメタン、ビス（５−シクロヘキシル−４−ヒドロキシ−３−メチルフェニル）−２−ヒドロキシフェニルメタン、ビス（３−シクロヘキシル−２−ヒドロキシフェニル）−４−ヒドロキシフェニルメタン、ビス（３−シクロヘキシル−２−ヒドロキシフェニル）−２−ヒドロキシフェニルメタン、ビス（５−シクロヘキシル−２−ヒドロキシ−４−メチルフェニル）−２−ヒドロキシフェニルメタン、ビス（５−シクロヘキシル−２−ヒドロキシ−４−メチルフェニル）−４−ヒドロキシフェニルメタンなどの、ビス（シクロヘキシルヒドロキシフェニル）（ヒドロキシフェニル）メタン化合物又はそのメチル置換体等が挙げられる。これらの感光剤はそれぞれ単独で用いても良いし、２種類以上を併用しても良い。
【００５５】
本発明の感光性組成物における前記感光剤の配合量は、光感度に優れる組成物を得られることから、前記フェノール性水酸基含有樹脂１００質量部に対し、５〜５０質量部となる割合であることが好ましい。
【００５６】
本発明の感光性組成物は、前記フェノール性水酸基含有樹脂以外に、その他の樹脂を併用しても良い。前記その他の樹脂は、アルカリ現像液に可溶なもの、或いは、酸発生剤等の添加剤と組み合わせて用いることによりアルカリ現像液へ溶解するものであれば何れのものも用いることができる。
【００５７】
ここで用いるその他の樹脂は、例えば、前記フェノール性水酸基含有樹脂以外のその他のフェノール樹脂（ｘ１）、ｐ−ヒドロキシスチレンやｐ−（１，１，１，３，３，３−ヘキサフルオロ−２−ヒドロキシプロピル）スチレン等のヒドロキシ基含有スチレン化合物の単独重合体あるいは共重合体（ｘ２）、前記（ｘ１）又は（ｘ２）の水酸基をｔ−ブトキシカルボニル基やベンジルオキシカルボニル基等の酸分解性基で変性したもの（ｘ３）、（メタ）アクリル酸の単独重合体あるいは共重合体（ｘ４）、ノルボルネン化合物やテトラシクロドデセン化合物等の脂環式重合性単量体と無水マレイン酸或いはマレイミドとの交互重合体（ｘ５）等が挙げられる。
【００５８】
前記その他のフェノール樹脂（ｘ１）は、例えば、フェノールノボラック樹脂、クレゾールノボラック樹脂、ナフトールノボラック樹脂、種々のフェノール性化合物を用いた共縮ノボラック樹脂、芳香族炭化水素ホルムアルデヒド樹脂変性フェノール樹脂、ジシクロペンタジエンフェノール付加型樹脂、フェノールアラルキル樹脂（ザイロック樹脂）、ナフトールアラルキル樹脂、トリメチロールメタン樹脂、テトラフェニロールエタン樹脂、ビフェニル変性フェノール樹脂（ビスメチレン基でフェノール核が連結された多価フェノール化合物）、ビフェニル変性ナフトール樹脂（ビスメチレン基でフェノール核が連結された多価ナフトール化合物）、アミノトリアジン変性フェノール樹脂（メラミン、ベンゾグアナミンなどでフェノール核が連結された多価フェノール化合物）やアルコキシ基含有芳香環変性ノボラック樹脂（ホルムアルデヒドでフェノール核及びアルコキシ基含有芳香環が連結された多価フェノール化合物）等のフェノール樹脂が挙げられる。
【００５９】
前記他のフェノール樹脂（ｘ１）の中でも、感度が高く、得られる硬化物において高い耐熱性を発現させることができる感光性樹脂組成物となることから、クレゾールノボラック樹脂又はクレゾールと他のフェノール性化合物との共縮ノボラック樹脂が好ましい。クレゾールノボラック樹脂又はクレゾールと他のフェノール性化合物との共縮ノボラック樹脂は、具体的には、ｏ−クレゾール、ｍ−クレゾール及びｐ−クレゾールからなる群から選ばれる少なくとも１つのクレゾールとアルデヒド化合物とを必須原料とし、適宜その他のフェノール性水酸基含有化合物を併用して得られるノボラック樹脂である。
【００６０】
前記クレゾール以外のその他のフェノール性水酸基含有化合物は、例えば、フェノール；２，３−キシレノール、２，４−キシレノール、２，５−キシレノール、２，６−キシレノール、３，４−キシレノール、３，５−キシレノール等のキシレノール；ｏ−エチルフェノール、ｍ−エチルフェノール、ｐ−エチルフェノール等のエチルフェノール；イソプロピルフェノール、ブチルフェノール、ｐ−ｔ−ブチルフェノール等のブチルフェノール；ｐ−ペンチルフェノール、ｐ−オクチルフェノール、ｐ−ノニルフェノール、ｐ−クミルフェノール等のアルキルフェノール；フルオロフェノール、クロロフェノール、ブロモフェノール、ヨードフェノール等のハロゲン化フェノール；ｐ−フェニルフェノール、アミノフェノール、ニトロフェノール、ジニトロフェノール、トリニトロフェノール等の１置換フェノール；１−ナフトール、２−ナフトール等の縮合多環式フェノール；レゾルシン、アルキルレゾルシン、ピロガロール、カテコール、アルキルカテコール、ハイドロキノン、アルキルハイドロキノン、フロログルシン、ビスフェノールＡ、ビスフェノールＦ、ビスフェノールＳ、ジヒドロキシナフタリン等の多価フェノール等が挙げられる。これらその他のフェノール性水酸基含有化合物は、それぞれ単独で用いても良いし、２種以上を併用しても良い。これらその他のフェノール性水酸基含有化合物を用いる場合、その使用量は、クレゾール原料の合計１モルに対し、その他のフェノール性化合物が０．０５〜１モルの範囲となる割合であることが好ましい。
【００６１】
また、前記アルデヒド化合物は、例えば、ホルムアルデヒド、パラホルムアルデヒド、トリオキサン、アセトアルデヒド、プロピオンアルデヒド、ポリオキシメチレン、クロラール、ヘキサメチレンテトラミン、フルフラール、グリオキザール、ｎ−ブチルアルデヒド、カプロアルデヒド、アリルアルデヒド、ベンズアルデヒド、クロトンアルデヒド、アクロレイン、テトラオキシメチレン、フェニルアセトアルデヒド、ｏ−トルアルデヒド、サリチルアルデヒド等が挙げられ、それぞれ単独で用いても良いし、２種以上を併用しても良い。これらの中でもホルムアルデヒドが好ましく、ホルムアルデヒドとその他のアルデヒド化合物を併用しても構わない。ホルムアルデヒドとその他のアルデヒド化合物を併用する場合、その他のアルデヒド化合物の使用量は、ホルムアルデヒド１モルに対して、０．０５〜１モルの範囲とすることが好ましい。
【００６２】
ノボラック樹脂を製造する際のフェノール性水酸基含有化合物とアルデヒド化合物との反応比率は、高い感度を有し、得られる硬化物において高い耐熱性を発現する感光性樹脂組成物が得られることから、フェノール性化合物１モルに対しアルデヒド化合物が０．３〜１．６モルの範囲であることが好ましく、０．５〜１．３の範囲であることがより好ましい。
【００６３】
前記フェノール性水酸基含有化合物とアルデヒド化合物との反応は、酸触媒存在下６０〜１４０℃の温度条件で行い、次いで減圧条件下にて水や残存モノマーを除去する方法が挙げられる。ここで用いる酸触媒は、例えば、シュウ酸、硫酸、塩酸、フェノールスルホン酸、パラトルエンスルホン酸、酢酸亜鉛、酢酸マンガン等が挙げられ、それぞれ単独で用いても良いし、２種類以上を併用しても良い。中でも、触媒活性に優れる点からシュウ酸が好ましい。
【００６４】
以上詳述したクレゾールノボラック樹脂、又はクレゾールと他のフェノール性化合物との共縮ノボラック樹脂の中でも、メタクレゾールを単独で用いたクレゾールノボラック樹脂、または、メタクレゾールとパラクレゾールとを併用したクレゾールノボラック樹脂であることが好ましい。また、後者においてメタクレゾールとパラクレゾールとの反応モル比［メタクレゾール／パラクレゾール］は、感度と、硬化物における耐熱性のバランスに優れる感光性樹脂組成物を得られることから、９／１〜２／８の範囲が好ましく、７／３〜２／８の範囲がより好ましい。
【００６５】
前記その他の樹脂を用いる場合、本発明のフェノール性水酸基含有樹脂とその他の樹脂との配合割合は所望の用途により任意に調整することが出来る。例えば、本発明のフェノール性水酸基含有樹脂は感光剤と組み合わせたときの光感度や解像度、硬化物における耐熱性に優れるという観点から、これを主成分とする感光性組成物はレジスト用途に最適である。このとき、樹脂成分の合計における前記フェノール性水酸基含有樹脂の割合は、光感度が高く解像度や、硬化物における耐熱性にも優れる硬化性組成物となることから、６０質量％以上であることが好ましく、８０質量％以上であることがより好ましい。
【００６６】
また、前記フェノール性水酸基含有樹脂の光感度に優れる特徴を活かして、これを感度向上剤として用いることもできる。この場合前記フェノール性水酸基含有樹脂とその他の樹脂との配合割合は、前記その他の樹脂１００質量部に対し、前記フェノール性水酸基含有樹脂が３〜８０質量部の範囲であることが好ましい。
【００６７】
前記その他の樹脂を用いる場合、本発明の感光性組成物における前記感光剤の配合量は、光感度に優れる感光性組成物となることから、組成物中の樹脂成分の合計１００質量部に対し、５〜５０質量部となる割合であることが好ましい。
【００６８】
本発明の感光性組成物は、レジスト用途に用いた場合の製膜性やパターンの密着性の向上、現像欠陥を低減するなどの目的で界面活性剤を含有していても良い。ここで用いる界面活性剤は、例えば、ポリオキシエチレンラウリルエーテル、ポリオキシエチレンステアリルエーテル、ポリオキシエチレンセチルエーテル、ポリオキシエチレンオレイルエーテル等のポリオキシエチレンアルキルエーテル化合物、ポリオキシエチレンオクチルフェノールエーテル、ポリオキシエチレンノニルフェノールエーテル等のポリオキシエチレンアルキルアリルエーテル化合物、ポリオキシエチレン・ポリオキシプロピレンブロックコポリマー、ソルビタンモノラウレート、ソルビタンモノパルミテート、ソルビタンモノステアレート、ソルビタンモノオレエート、ソルビタントリオレエート、ソルビタントリステアレート等のソルビタン脂肪酸エステル化合物、ポリオキシエチレンソルビタンモノラウレート、ポリオキシエチレンソルビタンモノパルミテ−ト、ポリオキシエチレンソルビタンモノステアレート、ポリオキシエチレンソルビタントリオレエート、ポリオキシエチレンソルビタントリステアレート等のポリオキシエチレンソルビタン脂肪酸エステル化合物等のノニオン系界面活性剤；フルオロ脂肪族基を有する重合性単量体と［ポリ（オキシアルキレン）］（メタ）アクリレートとの共重合体など分子構造中にフッ素原子を有するフッ素系界面活性剤；分子構造中にシリコーン構造部位を有するシリコーン系界面活性剤等が挙げられる。これらはそれぞれ単独で用いても良いし、２種類以上を併用しても良い。
【００６９】
これらの界面活性剤の配合量は、本発明の硬化性組成物中の樹脂固形分１００質量部に対し０．００１〜２質量部の範囲で用いることが好ましい。
【００７０】
本発明の感光性組成物をフォトレジスト用途に用いる場合には、前記フェノール性水酸基含有樹脂、感光剤の他、更に必要に応じてその他の樹脂や界面活性剤、染料、充填材、架橋剤、溶解促進剤など各種の添加剤を加え、有機溶剤に溶解することによりレジスト用組成物とすることができる。これをそのままポジ型レジスト溶液と用いても良いし、或いは、該レジスト用組成物をフィルム状に塗布して脱溶剤させたものをポジ型レジストフィルムとして用いても良い。レジストフィルムとして用いる際の支持フィルムは、ポリエチレン、ポリプロピレン、ポリカーボネート、ポリエチレンテレフタレート等の合成樹脂フィルムが挙げられ、単層フィルムでも複数の積層フィルムでも良い。また、該支持フィルムの表面はコロナ処理されたものや剥離剤が塗布されたものでも良い。
【００７１】
本発明のレジスト用組成物に用いる有機溶剤は特に限定されないが、例えば、エチレングリコールモノメチルエーテル、エチレングリコールモノエチルエーテル、エチレングリコールモノプロピルエーテル、エチレングリコールモノブチルエーテルプロピレングリコールモノメチルエーテル等のアルキレングリコールモノアルキルエーテル；ジエチレングリコールジメチルエーテル、ジエチレングリコールジエチルエーテル、ジエチレングリコールジプロピルエーテル、ジエチレングリコールジブチルエーテル等のジアルキレングリコールジアルキルエーテル；エチレングリコールモノメチルエーテルアセテート、エチレングリコールモノエチルエーテルアセテート、プロピレングリコールモノメチルエーテルアセテート等のアルキレングリコールアルキルエーテルアセテート；アセトン、メチルエチルケトン、シクロヘキサノン、メチルアミルケトン等のケトン化合物；ジオキサン等の環式エーテル；２−ヒドロキシプロピオン酸メチル、２−ヒドロキシプロピオン酸エチル、２−ヒドロキシ−２−メチルプロピオン酸エチル、エトキシ酢酸エチル、オキシ酢酸エチル、２−ヒドロキシ−３−メチルブタン酸メチル、３−メトキシブチルアセテート、３−メチル−３−メトキシブチルアセテート、蟻酸エチル、酢酸エチル、酢酸ブチル、アセト酢酸メチル、アセト酢酸エチル等のエステル化合物が挙げられる、これらはそれぞれ単独でも地いても良いし、２種類以上を併用しても良い。
【００７２】
本発明のレジスト用組成物は上記各成分を配合し、攪拌機等を用いて混合することにより調整できる。また、フォトレジスト用樹脂組成物が充填材や顔料を含有する場合には、ディゾルバー、ホモジナイザー、３本ロールミル等の分散装置を用いて分散或いは混合して調整することが出来る。
【００７３】
本発明のレジスト用組成物を用いたフォトリソグラフィーの方法は、例えば、シリコン基板フォトリソグラフィーを行う対象物上にレジスト用組成物を塗布し、６０〜１５０℃の温度条件でプリベークする。このときの塗布方法は、スピンコート、ロールコート、フローコート、ディップコート、スプレーコート、ドクターブレードコート等の何れの方法でも良い。次にレジストパターンの作成であるが、本発明のレジスト用組成物はポジ型であることから、目的とするレジストパターンを所定のマスクを通じて露光し、露光した箇所をアルカリ現像液にて溶解することにより、レジストパターンを形成する。本発明のレジスト用組成物は、露光部のアルカリ溶解性と、非露光部の耐アルカリ溶解性とが共に高いことから、解像度に優れるレジストパターンの形成が可能となる。
【００７４】
本発明の硬化性組成物は、前記本発明のフェノール性水酸基含有樹脂と、硬化剤とを必須の成分として含有する。本発明の硬化性組成物は、前記本発明のフェノール性水酸基含有樹脂以外に、その他の樹脂（ｙ）を併用しても良い。ここで用いるその他の樹脂（ｙ）は、例えば、各種のノボラック樹脂、ジシクロペンタジエン等の脂環式ジエン化合物とフェノール化合物との付加重合樹脂、フェノール性水酸基含有化合物とアルコキシ基含有芳香族化合物との変性ノボラック樹脂、フェノールアラルキル樹脂（ザイロック樹脂）、ナフトールアラルキル樹脂、トリメチロールメタン樹脂、テトラフェニロールエタン樹脂、ビフェニル変性フェノール樹脂、ビフェニル変性ナフトール樹脂、アミノトリアジン変性フェノール樹脂、ナフチレンエーテル樹脂及び各種のビニル重合体等が挙げられる。
【００７５】
前記各種のノボラック樹脂は、より具体的には、フェノール、クレゾールやキシレノール等のアルキルフェノール、フェニルフェノール、レゾルシノール、ビフェニル、ビスフェノールＡやビスフェノールＦ等のビスフェノール、ナフトール、ジヒドロキシナフタレン等のフェノール性水酸基含有化合物と、アルデヒド化合物とを酸触媒条件下で反応させて得られる重合体が挙げられる。
【００７６】
前記各種のビニル重合体は、ポリヒドロキシスチレン、ポリスチレン、ポリビニルナフタレン、ポリビニルアントラセン、ポリビニルカルバゾール、ポリインデン、ポリアセナフチレン、ポリノルボルネン、ポリシクロデセン、ポリテトラシクロドデセン、ポリノルトリシクレン、ポリ（メタ）アクリレート等のビニル化合物の単独重合体或いはこれらの共重合体が挙げられる。
【００７７】
これらその他の樹脂を用いる場合、本発明のフェノール性水酸基含有樹脂とその他の樹脂（Ｙ）との配合割合は、用途に応じて任意に設定することが出来るが、本発明が奏するドライエッチング耐性と耐熱分解性とに優れる効果がより顕著に発現することから、本発明のフェノール性水酸基含有樹脂１００質量部に対し、その他の樹脂（ｙ）が０．５〜１００質量部となる割合であることが好ましい。
【００７８】
本発明で用いる前記硬化剤は、例えば、メチロール基、アルコキシメチル基、アシロキシメチル基から選ばれる少なくとも一つの基で置換されたメラミン化合物、グアナミン化合物、グリコールウリル化合物、ウレア化合物、レゾール樹脂、エポキシ化合物、イソシアネート化合物、アジド化合物、アルケニルエーテル基等の２重結合を含む化合物、酸無水物、オキサゾリン化合物等が挙げられる。
【００７９】
前記メラミン化合物は、例えば、ヘキサメチロールメラミン、ヘキサメトキシメチルメラミン、ヘキサメチロールメラミンの１〜６個のメチロール基がメトキシメチル化した化合物、ヘキサメトキシエチルメラミン、ヘキサアシロキシメチルメラミン、ヘキサメチロールメラミンのメチロール基の１〜６個がアシロキシメチル化した化合物等が挙げられる。  
【００８０】
前記グアナミン化合物は、例えば、テトラメチロールグアナミン、テトラメトキシメチルグアナミン、テトラメトキシメチルベンゾグアナミン、テトラメチロールグアナミンの１〜４個のメチロール基がメトキシメチル化した化合物、テトラメトキシエチルグアナミン、テトラアシロキシグアナミン、テトラメチロールグアナミンの１〜４個のメチロール基がアシロキシメチル化した化合物等が挙げられる。
【００８１】
前記グリコールウリル化合物は、例えば、１，３，４，６−テトラキス（メトキシメチル）グリコールウリル、１，３，４，６−テトラキス（ブトキシメチル）グリコールウリル、１，３，４，６−テトラキス（ヒドロキシメチル）グリコールウリル等が挙げられる。
【００８２】
前記ウレア化合物は、例えば、１，３−ビス（ヒドロキシメチル）尿素、１，１，３，３−テトラキス（ブトキシメチル）尿素及び１，１，３，３−テトラキス（メトキシメチル）尿素等が挙げられる。
【００８３】
前記レゾール樹脂は、例えば、フェノール、クレゾールやキシレノール等のアルキルフェノール、フェニルフェノール、レゾルシノール、ビフェニル、ビスフェノールＡやビスフェノールＦ等のビスフェノール、ナフトール、ジヒドロキシナフタレン等のフェノール性水酸基含有化合物と、アルデヒド化合物とをアルカリ性触媒条件下で反応させて得られる重合体が挙げられる。
【００８４】
前記エポキシ化合物は、例えば、トリス（２，３−エポキシプロピル）イソシアヌレート、トリメチロールメタントリグリシジルエーテル、トリメチロールプロパントリグリシジルエーテル、トリエチロールエタントリグリシジルエーテル、ジヒドロキシナフタレン誘導体のグリシジルエーテル、ジシクロペンタジエン等の脂環式ジエン化合物とフェノール化合物との付加重合樹脂のグリシジルエーテル、フェノール性水酸基含有化合物とアルコキシ基含有芳香族化合物との変性ノボラック樹脂のグリシジルエーテル、ナフチレンエーテル樹脂のグリシジルエーテル等が挙げられる。
【００８５】
前記イソシアネート化合物は、例えば、トリレンジイソシアネート、ジフェニルメタンジイソシアネート、ヘキサメチレンジイソシアネート、シクロヘキサンジイソシアネート等が挙げられる。
【００８６】
前記アジド化合物は、例えば、１，１’−ビフェニル−４，４’−ビスアジド、４，４’−メチリデンビスアジド、４，４’−オキシビスアジド等が挙げられる。 
【００８７】
前記アルケニルエーテル基等の２重結合を含む化合物は、例えば、エチレングリコールジビニルエーテル、トリエチレングリコールジビニルエーテル、１，２−プロパンジオールジビニルエーテル、１，４−ブタンジオールジビニルエーテル、テトラメチレングリコールジビニルエーテル、ネオペンチルグリコールジビニルエーテル、トリメチロールプロパントリビニルエーテル、ヘキサンジオールジビニルエーテル、１，４−シクロヘキサンジオールジビニルエーテル、ペンタエリスリトールトリビニルエーテル、ペンタエリスリトールテトラビニルエーテル、ソルビトールテトラビニルエーテル、ソルビトールペンタビニルエーテル、トリメチロールプロパントリビニルエーテル等が挙げられる。
【００８８】
前記酸無水物は例えば、無水フタル酸、無水トリメリット酸、無水ピロメリット酸、３，３’，４，４’−ベンゾフェノンテトラカルボン酸二無水物、ビフェニルテトラカルボン酸二無水物、４，４’−（イソプロピリデン）ジフタル酸無水物、４，４’−（ヘキサフルオロイソプロピリデン）ジフタル酸無水物等の芳香族酸無水物；無水テトラヒドロフタル酸、無水メチルテトラヒドロフタル酸、無水ヘキサヒドロフタル酸、無水メチルヘキサヒドロフタル酸、無水エンドメチレンテトラヒドロフタル酸無水ドデセニルコハク酸、無水トリアルキルテトラヒドロフタル酸等の脂環式カルボン酸無水物等が挙げられる。 
【００８９】
これらの中でも、硬化性や硬化物における耐熱性に優れる硬化性組成物となることから、グリコールウリル化合物、ウレア化合物、レゾール樹脂が好ましく、グリコールウリル化合物が特に好ましい。
【００９０】
本発明の硬化性組成物における前記硬化剤の配合量は、硬化性に優れる組成物となることから、本発明のフェノール性水酸基含有樹脂とその他の樹脂（ｙ）との合計１００質量部に対し、０．５〜５０質量部となる割合であることが好ましい。
【００９１】
本発明の硬化性組成物をレジスト下層膜（ＢＡＲＣ膜）用途に用いる場合には、本発明のフェノール性水酸基含有樹脂、硬化剤の他、更に必要に応じてその他の樹脂（ｙ）、界面活性剤や染料、充填材、架橋剤、溶解促進剤など各種の添加剤を加え、有機溶剤に溶解することによりレジスト下層膜用組成物とすることができる。
【００９２】
レジスト下層膜用組成物に用いる有機溶剤は、特に限定されないが、例えば、エチレングリコールモノメチルエーテル、エチレングリコールモノエチルエーテル、エチレングリコールモノプロピルエーテル、エチレングリコールモノブチルエーテルプロピレングリコールモノメチルエーテル等のアルキレングリコールモノアルキルエーテル；ジエチレングリコールジメチルエーテル、ジエチレングリコールジエチルエーテル、ジエチレングリコールジプロピルエーテル、ジエチレングリコールジブチルエーテル等のジアルキレングリコールジアルキルエーテル；エチレングリコールモノメチルエーテルアセテート、エチレングリコールモノエチルエーテルアセテート、プロピレングリコールモノメチルエーテルアセテート等のアルキレングリコールアルキルエーテルアセテート；アセトン、メチルエチルケトン、シクロヘキサノン、メチルアミルケトン等のケトン化合物；ジオキサン等の環式エーテル；２−ヒドロキシプロピオン酸メチル、２−ヒドロキシプロピオン酸エチル、２−ヒドロキシ−２−メチルプロピオン酸エチル、エトキシ酢酸エチル、オキシ酢酸エチル、２−ヒドロキシ−３−メチルブタン酸メチル、３−メトキシブチルアセテート、３−メチル−３−メトキシブチルアセテート、蟻酸エチル、酢酸エチル、酢酸ブチル、アセト酢酸メチル、アセト酢酸エチル等のエステル化合物が挙げられる、これらはそれぞれ単独でも地いても良いし、２種類以上を併用しても良い。
【００９３】
前記レジスト下層膜用組成物は上記各成分を配合し、攪拌機等を用いて混合することにより調整できる。また、レジスト下層膜用組成物が充填材や顔料を含有する場合には、ディゾルバー、ホモジナイザー、３本ロールミル等の分散装置を用いて分散或いは混合して調整することが出来る。
【００９４】
前記レジスト下層膜用組成物からレジスト下層膜を作成するには、例えば、前記レジスト下層膜用組成物を、シリコン基板などフォトリソグラフィーを行う対象物上に塗布し、１００〜２００℃の温度条件下で乾燥させた後、更に２５０〜４００℃の温度条件下で加熱硬化させるなどの方法によりレジスト下層膜を形成する。次いで、この下層膜上で通常のフォトリソグラフィー操作を行ってレジストパターンを形成し、ハロゲン系プラズマガス等でドライエッチング処理することにより、多層レジスト法によるレジストパターンを形成することが出来る。
【００９５】
本発明の硬化性組成物をレジスト永久膜用途に用いる場合には、本発明のフェノール性水酸基含有樹脂、硬化剤の他、更に必要に応じてその他の樹脂（ｙ）、界面活性剤や染料、充填材、架橋剤、溶解促進剤など各種の添加剤を加え、有機溶剤に溶解することによりレジスト永久膜用組成物とすることができる。ここで用いる有機溶剤は、レジスト下層膜用組成物で用いる有機溶剤と同様のものが挙げられる。
【００９６】
前記レジスト永久膜用組成物を用いたフォトリソグラフィーの方法は、例えば、有機溶剤に樹脂成分及び添加剤成分を溶解・分散させ、シリコン基板フォトリソグラフィーを行う対象物上に塗布し、６０〜１５０℃の温度条件でプリベークする。このときの塗布方法は、スピンコート、ロールコート、フローコート、ディップコート、スプレーコート、ドクターブレードコート等の何れの方法でもよい。次にレジストパターンの作成であるが、当該レジスト永久膜用組成物がポジ型の場合には、目的とするレジストパターンを所定のマスクを通じて露光し、露光した箇所をアルカリ現像液にて溶解することにより、レジストパターンを形成する。
【００９７】
前記レジスト永久膜用組成物からなる永久膜は、例えば、半導体デバイス関係ではソルダーレジスト、パッケージ材、アンダーフィル材、回路素子等のパッケージ接着層や集積回路素子と回路基板の接着層、ＬＣＤ、ＯＥＬＤに代表される薄型ディスプレイ関係では薄膜トランジスタ保護膜、液晶カラーフィルター保護膜、ブラックマトリックス、スペーサーなどに好適に用いることができる。
【実施例】
【００９８】
以下に本発明を実施例、比較例により具体的に説明するが、「部」及び「％」は特に断わりのない限り質量基準である。【００９９】
本発明の実施例、比較例において、ＧＰＣは以下の条件にて測定した。【０１００】
＜ＧＰＣの測定条件＞
測定装置：東ソー株式会社製「ＨＬＣ−８２２０  ＧＰＣ」、
カラム：東ソー株式会社製ガードカラム「ＨＨＲ−Ｈ」（６．０ｍｍＩ．Ｄ．×４ｃｍ）
＋東ソー株式会社製「ＴＳＫ−ＧＥＬ  ＧＭＨＨＲ−Ｎ」（７．８ｍｍＩ．Ｄ．×３０ｃｍ）
＋東ソー株式会社製「ＴＳＫ−ＧＥＬ  ＧＭＨＨＲ−Ｎ」（７．８ｍｍＩ．Ｄ．×３０ｃｍ）
＋東ソー株式会社製「ＴＳＫ−ＧＥＬ  ＧＭＨＨＲ−Ｎ」（７．８ｍｍＩ．Ｄ．×３０ｃｍ）
＋東ソー株式会社製「ＴＳＫ−ＧＥＬ  ＧＭＨＨＲ−Ｎ」（７．８ｍｍＩ．Ｄ．×３０ｃｍ）
検出器：ＥＬＳＤ（オルテックジャパン株式会社製「ＥＬＳＤ２０００」）
データ処理：東ソー株式会社製「ＧＰＣ−８０２０モデルＩＩデータ解析バージョン４．３０」
測定条件：カラム温度    ４０℃
展開溶媒      テトラヒドロフラン（ＴＨＦ）
流速          １．０ｍｌ／分
試料：樹脂固形分換算で１．０質量％のテトラヒドロフラン溶液をマイクロフィルターでろ過したもの（５μｌ）。
標準試料：前記「ＧＰＣ−８０２０モデルＩＩデータ解析バージョン４．３０」の測定マニュアルに準拠して、分子量が既知の下記の単分散ポリスチレンを用いた。
（単分散ポリスチレン）
東ソー株式会社製「Ａ−５００」
東ソー株式会社製「Ａ−１０００」
東ソー株式会社製「Ａ-２５００」
東ソー株式会社製「Ａ−５０００」
東ソー株式会社製「Ｆ−１」
東ソー株式会社製「Ｆ−２」
東ソー株式会社製「Ｆ−４」
東ソー株式会社製「Ｆ−１０」
東ソー株式会社製「Ｆ−２０」
東ソー株式会社製「Ｆ−４０」
東ソー株式会社製「Ｆ−８０」
東ソー株式会社製「Ｆ−１２８」
東ソー株式会社製「Ｆ−２８８」
東ソー株式会社製「Ｆ−５５０」【０１０１】
実施例１  フェノール性水酸基含有樹脂（１）の製造
温度計、滴下ロート、冷却管、撹拌器を取り付けたフラスコに、メタクレゾール１０８．１ｇ、パラアルデヒド３９．６ｇ、ｎ−ブタノール２５０ｇ、パラトルエンスルホン酸６０ｇを仕込み、１００℃まで昇温して還流条件下で１０時間反応させた。反応終了後、メチルイソブチルケトン２８０ｇを添加し、４００ｇの水で５回分液洗浄を行った。水洗後の有機層からメチルイソブチルケトンを加熱減圧条件下で留去し、フェノール性水酸基含有樹脂（１）を得た。フェノール性水酸基含有樹脂（１）のＧＰＣチャート図を図１に、ＭＳスペクトルを図２に示す。フェノール性水酸基含有樹脂（１）の重量平均分子量（Ｍｗ）は１，８４７、ＧＰＣチャート図から算出される樹脂中のメタクレゾール残存量は０．４％であった。また、ＭＳスペクトル分析により、前記構造式（１）においてｎの値が４〜１４の何れかである化合物に相当する成分の存在を確認した。ＧＰＣチャート図から算出される前記構造式（１）においてｎの値が４である化合物の含有量は２６．９％であった。【０１０２】
実施例２  フェノール性水酸基含有樹脂（２）の製造
温度計、滴下ロート、冷却管、撹拌器を取り付けたフラスコに、２，３−キシレノール１２２．２ｇ、パラアルデヒド３９．６ｇ、ｎ−ブタノール２５０ｇ、パラトルエンスルホン酸６０ｇを仕込み、１００℃まで昇温して還流条件下で１０時間反応させた。反応終了後、メチルイソブチルケトン２８０ｇを添加し、４００ｇの水で５回分液洗浄を行った。水洗後の有機層からメチルイソブチルケトンを加熱減圧条件下で留去し、フェノール性水酸基含有樹脂（２）を得た。フェノール性水酸基含有樹脂（４）のＧＰＣチャート図を図３に示す。フェノール性水酸基含有樹脂（２）の重量平均分子量（Ｍｗ）は１，６５４、ＧＰＣチャート図から算出される樹脂中のキシレノール残存量は１．７％であった。また、ＭＳスペクトル分析により、前記構造式（１）においてｎの値が４〜１４の何れかである化合物に相当する成分の存在を確認した。ＧＰＣチャート図から算出される前記構造式（１）においてｎの値が４である化合物の含有量は４３．２％であった。【０１０３】
実施例３  フェノール性水酸基含有樹脂（３）の製造
温度計、滴下ロート、冷却管、撹拌器を取り付けたフラスコに、メタクレゾール１０８．１ｇ、パラアルデヒド３９．６ｇ、メタノール２５０ｇ、パラトルエンスルホン酸６０ｇを仕込み、６０℃まで昇温して還流条件下で１０時間反応させた。反応終了後、メチルイソブチルケトン２８０ｇを添加し、４００ｇの水で５回分液洗浄を行った。水洗後の有機層からメチルイソブチルケトンを加熱減圧条件下で留去し、フェノール性水酸基含有樹脂（３）を得た。フェノール性水酸基含有樹脂（３）の重量平均分子量（Ｍｗ）は１５，８０２、ＧＰＣチャート図から算出される樹脂中のメタクレゾール残存量は０．１％であった。また、ＭＳスペクトル分析により、前記構造式（１）においてｎの値が４〜１４の何れかである化合物に相当する成分の存在を確認した。ＧＰＣチャート図から算出される前記構造式（１）においてｎの値が４である化合物の含有量は９．３％であった。【０１０４】
比較実施例１  フェノール性水酸基含有樹脂（１’）の製造
温度計、滴下ロート、冷却管、撹拌器を取り付けたフラスコに、メタクレゾール９７．３ｇ、パラクレゾール１０．８ｇ、４２％ホルマリン５７．２ｇ、シュウ酸１ｇを仕込み、１００℃まで昇温して３時間反応させた。反応終了後、常圧条件下で２００℃まで昇温させ、２００℃に保ったまま反応系中を減圧して４時間蒸留を行い、フェノール性水酸基含有樹脂（１’）を得た。フェノール性水酸基含有樹脂（１’）の重量平均分子量（Ｍｗ）は１２，５００、ＧＰＣチャート図から算出される樹脂中のクレゾール残存量は０．５％であった。【０１０５】
比較製造例２  フェノール性水酸基含有樹脂（２’）の製造
温度計、滴下ロート、冷却管、撹拌器を取り付けたフラスコに、α-ナフトール４８ｇ、４２質量％ホルムアルデヒド水溶液２６ｇ、イソプロピルアルコール５０ｇ、４８％水酸化ナトリウム９．４ｇを仕込み、室温下、窒素を吹き込みながら撹拌した。その後、８０℃に昇温して１時間撹拌した。反応終了後、第１リン酸ソーダ８ｇを添加して中和し、冷却して結晶物を濾別した。該結晶物を水５０ｇで３回洗浄した後、加熱減圧乾燥してフェノール性水酸基含有樹脂（２’）４７ｇを得た。【０１０６】
実施例４〜６、及び比較例１，２
先で得たフェノール性水酸基含有樹脂（１）〜（３）、（１’）又は（２’）を用いた感光性組成物について、以下の要領で各種評価試験を行った。結果を表１に示す。なお、比較製造例２で得たフェノール性水酸基含有樹脂（２’）はプロピレングリコールモノメチルエーテルアセテートに対し不溶であり、各種評価試験を行うことが出来なかった。【０１０７】
耐熱性の評価
前記フェノール性水酸基含有樹脂２８質量部をプロピレングリコールモノメチルエーテルアセテート６０質量部に溶解させ、これを０．２μｍのメンブランフィルターで濾過し、耐熱性試験用組成物を得た。これを５インチシリコンウェハー上に約１μｍの厚さになるようにスピンコーターで塗布し、１１０℃のホットプレート上で６０秒乾燥させた。得られたウェハーより樹脂分をかきとり、そのガラス転移温度（Ｔｇ）を測定した。
ガラス転移温度（Ｔｇ）の測定は示差走査熱量計（ＤＳＣ）（株式会社ＴＡインスツルメント製「Ｑ１００」）を用いて、窒素雰囲気下、温度範囲−１００〜２５０℃、昇温温度１０℃／分の条件で行った。【０１０８】
アルカリ溶解速度の評価
・塗膜の作成
フェノール性水酸基含有樹脂１６ｇをプロピレングリコールモノメチルエーテルアセテート８０ｇに溶解させ、更に感光剤（東洋合成工業株式会社製「Ｐ−２００」）４ｇを加えて混合したものを０．２μｍのメンブランフィルターでろ過し、感光性組成物（ａ）を得た。同様に、フェノール性水酸基含有化合物又はフェノール樹脂１６ｇをＰＧＭＥＡ８０ｇに溶解させたものを０．２μｍのメンブランフィルターでろ過し、感光剤を含有しない組成物（ｂ）を得た。
得られた組成物（ａ）、（ｂ）それぞれを、直径５インチのシリコンウェハー上にスピンコーターを用いて塗布後、１１０℃で６０秒乾燥し、厚さ約１μｍの塗膜（Ａ）及び（Ｂ）を得た。
・アルカリ溶液溶解速度の測定
得られた塗膜（Ａ）、（Ｂ）をアルカリ溶液（２．３８質量％のテトラメチルアンモニウムヒドロキシド水溶液）に６０秒浸漬させ、浸漬後の膜厚を膜厚計（フィルメトリクス社製「Ｆ−２０」）にて測定し、アルカリ溶解速度（ＡＤＲ）を評価した。塗膜（Ａ）におけるアルカリ溶液溶解速度が低く、また、塗膜（Ｂ）におけるアルカリ溶解速度が高いほど、現像性に優れるレジスト用組成物である。【０１０９】
光感度の評価
先で得た感光性組成物（ａ）を５インチシリコンウェハー上に約１μｍの厚さになるようにスピンコーターで塗布し、１１０℃のホットプレート上で６０秒乾燥させた。このウェハー上にラインアンドスペースが１：１であり、ライン幅が１〜１０μmまで１μｍごとに設定されたレジストパターン対応のマスクを密着させた後、ｇｈｉ線ランプ（ウシオ電機株式会社製「マルチライト」）を用いてｇｈｉ線を照射し、１４０℃、６０秒間の条件で加熱処理を行った。次いで、アルカリ現像液（２．３８％水酸化テトラメチルアンモニウム水溶液）に６０秒間浸漬した後、１１０℃のホットプレート上で６０秒乾燥させた。
ｇｈｉ線露光量を３０ｍＪ/ｃｍ２から５ｍＪ/ｃｍ２毎に増加させた場合の、ライン幅３μmを忠実に再現することのできる露光量（Ｅｏｐ露光量）を評価した。【０１１０】
解像度の評価
先で得た感光性組成物（ａ）を５インチシリコンウェハー上に約１μｍの厚さになるようにスピンコーターで塗布し、１１０℃のホットプレート上で６０秒乾燥させた。得られたウェハー上にフォトマスクを乗せ、先のアルカリ現像性評価の場合と同様の方法でｇｈｉ線２００ｍＪ/ｃｍ２を照射し、アルカリ現像操作を行った。レーザーマイクロスコープ（株式会社キーエンス製「ＶＫ−Ｘ２００」）を用いてパターン状態を確認し、Ｌ／Ｓ＝５μｍで解像できているものを○、Ｌ／Ｓ＝５μｍで解像できていないものを×として評価した。【０１１１】
基盤追従性の評価
先で得た感光性組成物（ａ）を５インチシリコンウェハー上に約５０μｍの厚さになるようにスピンコーターで塗布し、１１０℃のホットプレート上で３００秒乾燥させた。得られたウェハーの表面をレーザーマイクロスコープ（株式会社キーエンス製「ＶＫ−Ｘ２００」）を用いて観察し、クラックが無い場合を○、クラックがある場合を×として評価した。【０１１２】
【表１】
0005939450.tif 000008
【０１１３】
実施例７〜９、及び比較例３
先で得たフェノール性水酸基含有樹脂（１）〜（３）及び（１’）それぞれを用いた硬化性組成物について、以下の要領で各種評価試験を行った。結果を表２に示す。【０１１４】
硬化性組成物の調整
前記フェノール性水酸基含有樹脂２０質量部、硬化剤（東京化成工業株式会社製「１，３，４，６−テトラキス（メトキシメチル）グリコールウリル」）１質量部をプロピレングリコールモノメチルエーテルアセテート１００質量部に溶解させ、これを０．２μｍのメンブランフィルターで濾過し、硬化性組成物を得た。【０１１５】
アルカリ溶解性の評価
先で得た硬化性組成物を５インチシリコンウェハー上にスピンコーターで塗布し、１１０℃のホットプレート上で６０秒乾燥させて、厚さ約１μｍの樹脂膜付サンプルを得た。これをアルカリ現像液（２．３８％水酸化テトラメチルアンモニウム水溶液）に６０秒間浸漬させた。浸漬前後の膜厚を膜厚計（フィルメトリクス社製「Ｆ−２０」）にて測定し、差分を６０で除した値をアルカリ現像性［ＡＤＲ（Å／ｓ）］とした。【０１１６】
ドライエッチング耐性の測定
先で得た硬化性組成物を５インチシリコンウェハー上にスピンコーターで塗布し、酸素濃度２０容積％環境下、１８０℃のホットプレート上で６０秒加熱した。更に３５０℃で１２０秒間加熱して、膜厚０．３μｍの樹脂膜付サンプルを得た。エッチング装置（神鋼精機社製「ＥＸＡＭ」）を用い、下記条件で前記サンプルをエッチング処理し、エッチング処理前後の膜厚からエッチングレートを算出した。エッチングレートが１５０ｎｍ/分以下であるものを○、１５０ｎｍ/分を超える場合を×として評価した。
エッチング条件
ＣＦ４/Ａｒ/Ｏ２（ＣＦ４  ４０ｍＬ/分、Ａｒ  ２０ｍＬ/分、Ｏ２  ５ｍＬ/分）
圧力：２０Ｐａ
ＲＦパワー：２００Ｗ
処理時間：４０秒
温度：１５℃【０１１７】
【表２】
0005939450.tif 000009
【要約】
アルカリ現像性に優れ、得られる硬化物において高い耐熱性を発現させることのできるフェノール性水酸基含有樹脂、その製造方法、感光性組成物、レジスト材料、塗膜、硬化性組成物とその硬化物、及びレジスト下層膜を提供すること。下記構造式（１）
0005939450.tif 000013
（式中、Ｒ１はアルキル基、アルコキシ基又はアリール基であり、Ｒ２は水素原子、アルキル基又はアリール基であり、ｍは１〜３の整数、ｎは２〜１５の整数である。ｍが２以上の場合、複数のＲ１はそれぞれ同一でも良いし異なっていても良い。）
で表される分子構造を有する化合物（Ａ）を含有することを特徴とするフェノール性水酸基含有樹脂。【図１】
0005939450.tif 000014
【図２】
0005939450.tif 000015
【図３】
0005939450.tif 000016